建築構造物の耐火性能を向上させるための耐火材からなる巻き付け耐火材であって、前記耐火材の表面材として張り合わせアルミガラスクロスを用いることを特徴とする巻き付け耐火材。建築構造物の耐火性能を向上させるための耐火材からなる巻き付け耐火材であって、前記耐火材の一方の面に張り合わせアルミガラスクロスを貼り付け、前記耐火材の他方の面に不織布を貼り付けることを特徴とする巻き付け耐火材。建築構造物の耐火性能を向上させるための耐火材からなる巻き付け耐火材であって、前記耐火材の両面に張り合わせアルミガラスクロスを貼り付けることを特徴とする巻き付け耐火材。請求項1乃至請求項3のいずれかに記載の巻き付け耐火材において、前記張り合わせアルミガラスクロスは、アルミ箔とガラスクロスが張り合わさってなることを特徴とする巻き付け耐火材。請求項4に記載の巻き付け耐火材において、前記アルミ箔の面が前記耐火材の面に接着されていることを特徴とする巻き付け耐火材。請求項4に記載の巻き付け耐火材において、前記ガラスクロスの面が前記耐火材の面に接着されていることを特徴とする巻き付け耐火材。耐火材の一方の面に張り合わせアルミガラスクロスを貼り付け、前記耐火材の他方の面に不織布を貼り付けた巻き付け耐火材を、前記張り合わせアルミガラスクロスの面を施工対象となる部位に巻き付けて施工することを特徴とする巻き付け耐火材の施工方法。耐火材の両面に張り合わせアルミガラスクロスを貼り付けた巻き付け耐火材を、施工対象となる部位に巻き付けて施工することを特徴とする巻き付け耐火材の施工方法。請求項7又は8に記載の巻き付け耐火材の施工方法において、前記張り合わせアルミガラスクロスのアルミ箔の面が前記耐火材の面に接着することを特徴とする巻き付け耐火材の施工方法。請求項7又は8に記載の巻き付け耐火材の施工方法において、前記張り合わせアルミガラスクロスのガラスクロスの面が前記耐火材の面に接着することを特徴とする巻き付け耐火材の施工方法。しかし、特許文献1に記載の耐火被覆材においては、表面材として施工時に必要となる不織布が耐熱性能を担うロックウールに接着されているものの、耐火性能には寄与していない。本発明は、従来の技術が有するこのような問題点に鑑みてなされたものであり、その目的とするところは、従来品よりも耐火性能を改善することができる巻き付け耐火材とその施工方法を提供しようとするものである。上記課題を解決すべく請求項1に係る発明は、建築構造物の耐火性能を向上させるための耐火材からなる巻き付け耐火材であって、前記耐火材の表面材として張り合わせアルミガラスクロスを用いるものである。請求項2に係る発明は、建築構造物の耐火性能を向上させるための耐火材からなる巻き付け耐火材であって、前記耐火材の一方の面に張り合わせアルミガラスクロスを貼り付け、前記耐火材の他方の面に不織布を貼り付けるものである。請求項3に係る発明は、建築構造物の耐火性能を向上させるための耐火材からなる巻き付け耐火材であって、前記耐火材の両面に張り合わせアルミガラスクロスを貼り付けるものである。前記張り合わせアルミガラスクロスは、アルミ箔とガラスクロスが張り合わさってなることができる。また、前記アルミ箔の面を前記耐火材の面に接着することができる。また、前記ガラスクロスの面を前記耐火材の面に接着することができる。請求項7に係る発明は、耐火材の一方の面に張り合わせアルミガラスクロスを貼り付け、前記耐火材の他方の面に不織布を貼り付けた巻き付け耐火材を、前記張り合わせアルミガラスクロスの面を施工対象となる部位に巻き付けて施工するものである。請求項8に係る発明は、耐火材の両面に張り合わせアルミガラスクロスを張り付けた巻き付け耐火材を、施工対象となる部位に巻き付けて施工するものである。前記張り合わせアルミガラスクロスのアルミ箔の面を前記耐火材の面に接着することができる。また、前記張り合わせアルミガラスクロスのガラスクロスの面を前記耐火材の面に接着することもできる。本発明によれば、耐火材の表面材として張り合わせアルミガラスクロスを用いることにより、張り合わせアルミガラスクロスが耐火性能の一部を担うため、耐火材の密度を下げたり、厚みを薄くしたりすることで、耐火材の仕様を下げることができる。以下に本発明の実施の形態を添付図面に基づいて説明する。本発明に係る巻き付け耐火材1は、図1に示すように、ロックウールなどの耐火材2の一方の面に張り合わせアルミガラスクロス3を貼り付け、耐火材2の他方の面にポリエステル不織布4を貼り付けて形成されている。図1に示す巻き付け耐火材1では、施工対象となるはりとしてのH鋼5に、張り合わせアルミガラスクロス3の面を巻き付けている。また、張り合わせアルミガラスクロス3は、図2に示すように、アルミ箔6とガラスクロス7が張り合わされて構成されている。巻き付け耐火材1には、例えば、はり合せアルミニウムはくJISZ1520厚さ:0.02mm以上を、張り合わせアルミガラスクロス3として用いることができる。図1に示す巻き付け耐火材1では、張り合わせアルミガラスクロス3のアルミ箔6の面を接着剤で耐火材2の一方の面に接着させ、ガラスクロス7側をH鋼5に巻き付けている。また、耐火材2の他方の面についても、ポリエステル不織布4の替わりに張り合わせアルミガラスクロス3を貼り付け、耐火材2の両面に張り合わせアルミガラスクロス3を貼り付けることもできる。以上のように構成された本発明に係る巻き付け耐火材1の施工方法とその効果について説明する。ここでは、張り合わせアルミガラスクロス3を耐火材2の片面または両面に貼り付けた場合である。先ず、図3aに示す施工方法は、ガラスクロス7を耐火材2の片面に接着してアルミ箔6を表張りした張り合わせアルミガラスクロス3を外側にして、巻き付け耐火材1をH鋼5に巻き付けた場合である。この施工方法によれば、張り合わせアルミガラスクロス3が無い場合と比較して、約75°C程度の温度上昇を抑制する効果が確認されている。図3bに示す施工方法は、アルミ箔6を耐火材2の片面に接着してガラスクロス7を表張りした張り合わせアルミガラスクロス3を外側にして、巻き付け耐火材1をH鋼5に巻き付けた場合である。この施工方法によれば、張り合わせアルミガラスクロス3が無い場合と比較して、約70°C程度の温度上昇を抑制する効果が確認されている。図3cに示す施工方法は、アルミ箔6を耐火材2の一方の面に接着してガラスクロス7を表張りした張り合わせアルミガラスクロス3が内側に、耐火材2の他方の面に張り付けたポリエステル不織布4が外側になるように、巻き付け耐火材1をH鋼5に巻き付けた場合である。この施工方法によれば、張り合わせアルミガラスクロス3が無い場合と比較して、約44°C程度の温度上昇を抑制する効果が確認されている。図3dに示す施工方法は、ガラスクロス7を耐火材2の一方の面に接着してアルミ箔6を表張りした張り合わせアルミガラスクロス3が内側に、耐火材2の他方の面に張り付けたポリエステル不織布4が外側になるように、巻き付け耐火材1をH鋼5に巻き付けた場合である。この施工方法によれば、張り合わせアルミガラスクロス3が無い場合と比較して、約100°C程度の温度上昇を抑制する効果が確認されている。図3eに示す施工方法は、アルミ箔6を表張りして耐火材2の両面に張り合わせアルミガラスクロス3を貼り付けた巻き付け耐火材1をH鋼5に巻き付けた場合である。この施工方法によれば、耐火材2のH鋼5側にのみ張り合わせアルミガラスクロス3を貼り付けた図3cに示す施工方法よりも、更に約20~30°C程度、温度上昇を抑制する効果が確認されている。図3fに示す施工方法は、ガラスクロス7を表張りして耐火材2の両面に張り合わせアルミガラスクロス3を貼り付けた巻き付け耐火材1をH鋼5に巻き付けた場合である。この施工方法によれば、耐火材2のH鋼5側にのみ張り合わせアルミガラスクロス3を貼り付けた図3dに示す施工方法よりも、更に約20~30°C程度、温度上昇を抑制する効果が確認されている。本発明の実施の形態では、本発明に係る巻き付け耐火材1の施工対象として、はりH鋼5について説明したが、はりの他に、柱、間仕切り壁、天井、床などの防火上必要となる建築構造物への適用が考えられる。